(57)【特許請求の範囲】
【請求項１】
ポリマーゲル（（ａ）成分）と、水又は水と低級アルコールとの混合物に溶解するポリマー（（ｂ）成分）との混合物を含有し、（ａ）成分と（ｂ）成分とが相溶状態で存在するポリマー複合体であって、下記（１）又は（２）の方法で得られるポリマー複合体を含有するシート状パック。
（１）水又は水と低級アルコールとの混合物に溶解するポリマーであって、４級窒素を含む基を有するカチオン性ポリマー又はスルホン酸基を有するアニオン性ポリマー（但し、ラジカル重合性基を有しないもの）の存在下に、塩化２−メタクリロイルオキシエチルトリメチルアンモニウム及びｐ−スチレンスルホン酸ナトリウムから選ばれる少なくとも１種のモノマーと架橋剤とをラジカル重合させる方法。
（２）水又は水と低級アルコールとの混合物に溶解するポリマーであって、４級窒素を含む基を有するカチオン性ポリマー又はスルホン酸基を有するアニオン性ポリマー（但し、ラジカル重合性基を有しないもの) と、寒天、カラギーナン、アルギン酸、ゼラチン及びカゼインから選ばれる少なくとも１種の多糖類及び／又は蛋白質類とを溶解させる方法。
【請求項２】
ポリマー複合体が通気性基材に積層されている請求項１記載のシート状パック。
【発明の詳細な説明】
【０００１】
【発明の属する技術分野】
本発明は皮膚に貼着し、乾燥後に剥がして除去するピールオフタイプのシート状パックに関する。
【０００２】
【従来の技術及び発明が解決しようとする課題】
ピールオフタイプのパックは、一般に適用時に皮膚に水分や保湿成分その他の有効成分を与えると共に皮膚から余分皮脂などを吸収したり、皮膚に適度な緊張を与えることで血行を促進したり、さらには剥離時に皮膚表面の汚垢や角栓を除去したりすることができる。このように、ピールオフタイプのパックは、皮膚を美しく保つための手入れに重要な役割を果たす。
【０００３】
従来、ピールオフタイプのパックの製品形態には、ゼリー状、ペースト状、粉末状のものが知られている。これらのうち、ゼリー状とペースト状のものは、そのまま皮膚に塗布され皮膜形成後に剥離される。また、粉末状のものは適用前に水などの液体と混合してペースト状にし、その後に皮膚に塗布し、ポリマー皮膜が形成された後に剥離する。これらのパックは何れも皮膚への適用は指などによる塗布になるため、塗布後に指に残留するパック剤が無駄となることや、指が汚れるなどの不快感を伴うなど、不都合な点を有していた。また、皮膚に塗布する際の不均一性も問題であり、塗膜が薄過ぎれば剥離の際にちぎれを起こして皮膚への残留を生じ、塗膜が厚過ぎれば皮膜形成に時間がかかりすぎて、該パックを快適に使用することが困難であった。
【０００４】
このような問題に対してアルギン酸とポリビニルピロリドンとの混合水溶液を支持体に含浸させた後、塩化カルシウムなどの架橋剤を作用させて得られるシート状含水パック（特公平７−２５６５９号公報）等の、水溶性高分子化合物と水とを使用した含水シート状パックが提案されている。
【０００５】
しかしながら、シート状パック剤は、従来のパック剤と比較した場合、適用時の簡便性は向上してはいるが、適用時の簡便性とパックによる汚垢・角栓除去効果／整肌効果との両立という観点から必ずしも満足のいくものではなかった。また乾燥シート状パックは水又は化粧水などによる加湿に手間がかかり、また最適な加湿量を判断し難いという欠点を有していた。
【０００６】
従って、本発明が解決しようとする課題は、汚垢・角栓除去効果／整肌効果を十分に発揮し、なおかつ適用時の最初から終わりまでの簡便性と快適性とを備えたシート状パックを提供することである。
【０００７】
【課題を解決するための手段】
本発明は、ポリマーゲル（（ａ）成分）と、水又は水と低級アルコールとの混合物に溶解するポリマー（（ｂ）成分）との混合物を含有し、（ａ）成分と（ｂ）成分とが相溶状態で存在するポリマー複合体であって、下記（１）又は（２）の方法で得られるポリマー複合体を含有するシート状パックを提供する。
（１）水又は水と低級アルコールとの混合物に溶解するポリマーであって、４級窒素を含む基を有するカチオン性ポリマー又はスルホン酸基を有するアニオン性ポリマー（但し、ラジカル重合性基を有しないもの）の存在下に、分子中にラジカル重合性基を１個有するモノマーと架橋剤とをラジカル重合させる方法。
（２）水又は水と低級アルコールとの混合物に溶解するポリマーであって、４級窒素を含む基を有するカチオン性ポリマー又はスルホン酸基を有するアニオン性ポリマー（但し、ラジカル重合性基を有しないもの) と、多糖類及び／又は蛋白質類とを溶解させる方法。
【０００８】
本発明における相溶状態とは、（ａ）成分と（ｂ）成分とが互いに混ざり合っている状態で、該混合物からなる厚さ１mmのフィルムを25℃、60％RH、24時間乾燥して可視吸光度計にて波長500nm の光の透過度が70％／mm以上を言う。このフィルムをヨウ素、四酸化オスミウムなどの染色剤で染めて透過型電子顕微鏡で観察すると、相の幅が数十〜数百nmの微細な相分離状態、即ちミクロ相分離状態をとっていることもあるが、本発明中に述べている「相溶状態」は、このミクロ相分離状態をも含む。
【０００９】
【発明の実施の形態】
〔（ａ）成分〕
（ａ）成分は、本発明のシート状パックが肌に貼着される際に他の配合成分が垂れや指圧などによって流動し適用希望箇所以外のところに付着することを予防し、形成された皮膜を剥がす際に皮膜のちぎれなどによる不快な剥がれ残りを起こさないように皮膜の強度を高めるという重要な役割を果たす。このようなポリマーゲルとしては、共有結合、イオン結合、疎水性結合等で３次元架橋された合成ポリマー、天然ポリマー等を挙げることができる。
【００１０】
３次元架橋された合成ポリマーとしては、まず分子中に複数個のラジカル重合性基を有するモノマー（以下、架橋剤という）から選ばれる１種以上を重合して得られるポリマー、又は分子中に１個のラジカル重合性基を有するモノマー（以下、非架橋モノマーという）と架橋剤とを重合して得られるコポリマーが例示される。
【００１１】
この場合において、非架橋モノマーとしては分子中に１個のラジカル重合性基を有していればいずれのものでも使用できる。そして、架橋剤として下記のものが例示される。
▲１▼  多価アルコールの（メタ）アクリレート、スチレンカルボキシレート又は多価アルコールのビニルベンジルエーテル
ここで多価アルコールとして炭素数２〜10の多価アルコールが好適に使用され、エチレングリコール、１，２−プロパンジオール、１，３−プロパンジオール、ポリエチレングリコール、ポリプロピレングリコール、ポリエチレングリコールプロピレングリコール、グリセリン、ネオペンチルグリコール、ペンタエリスリトール等が例示される。後述の説明における多価アルコールとしても同様のものが例示される。
【００１２】
▲２▼  多価アルコールのグリシジルエーテル化物のエポキシ基に（メタ）アクリル酸、スチレンカルボン酸のカルボキシル基又はビニルベンジルアルコールの水酸基を反応させて得られるモノマー
▲３▼  多価アルコールの、ビニルエーテル又はアリルエーテル
▲４▼  多価アミンの（メタ）アクリルアミド、スチレンカルボン酸アミド又はスチレンスルホン酸アミド
ここで多価アミンとしてメチレンジアミン、エチレンジアミン、１，３−ジアミノプロパン、１，４−ジアミノブタン、１，５−ジアミノペンタン、１，６−ジアミノヘキサン、１，４−ジアミノシクロヘキサン、２，２’−ジアミノ−ジエチルアミン、フェニレンジアミン、ビス−アミノメチルベンゼンなどが例示される。
【００１３】
▲５▼  多価カルボン酸のビニルエステル
ここで多価カルボン酸としてシュウ酸、マロン酸、コハク酸、アジピン酸、クエン酸、酒石酸、フタル酸、イソフタル酸、テレフタル酸、トリメリット酸などが例示される。
▲６▼  ジビニルベンゼン、塩化N, N−ジメチル−N, N−ジアリルアンモニウム。
【００１４】
また天然ポリマーとしては、寒天、カラギーナン、アルギン酸等の多糖類、ゼラチン、カゼイン等の蛋白質類が挙げられる。
【００１５】
〔（ｂ）成分〕
水又は水と低級アルコールの混合物に溶解するポリマーであって、次の性質を示すものが使用される。
（イ）１重量部のポリマーと、50重量部の水とを10℃で24時間撹拌混合した場合、又は
（ロ）１重量部のポリマーと、50重量部の炭素数２〜３の低級アルコール（エタノール、１−プロパノール、２−プロパノール、エチレングリコール、１，２−プロピレングリコール、１，３−プロピレングリコール、グリセリンの少なくとも１種）と水との混合物（〔低級アルコール〕／〔水〕（重量比）＝１／９〜９／１）とを撹拌混合した場合、
得られた溶液の可視吸光光度計における波長500nm の光の透過度が90％／10mm以上である。
【００１６】
本発明において（ｂ）成分は皮膚に対する十分な密着性と粘着性を発現し、皮膚を効果的に閉塞して他の有効成分の経皮吸収を促進すると共に、余分な皮脂などを吸収除去したり、また乾燥して皮膜形成することで汚垢や角栓などを吸着除去したりする効果を発揮する。またシート状パックの剥離後も感触上不快でないような薄膜となって皮膚表面に残ることで皮膚の保湿や外的刺激からの保護作用を呈し、滑らかな風合いを付与することなどの重要な役割をはたす。
【００１７】
（ｂ）成分に使用されるポリマーは、イオン性ポリマーであることが好ましく、次のものが例示される。
（カチオン性ポリマー）
ここで述べるカチオン性ポリマーとは、４級窒素を含む基がポリマー１分子中に複数個共有結合で連結されているポリマーのことであり、塩化２−メタクリロイルオキシエチルトリメチルアンモニウムやアクリル酸３−（N, N−ジメチルアミノ）プロピル乳酸塩などのカチオン性モノマーを繰り返し単位の一つとして含むポリマー、カチオン化セルロースの如き天然ポリマーのカチオン化物などが例示される。
【００１８】
（アニオン性ポリマー）
ここで述べるアニオン性ポリマーとは、カルボキシル基、スルホン酸基、硫酸基、リン酸基などのアニオン性基がポリマー１分子中に複数個共有結合で連結されているポリマーのことであり、メタクリル酸やｐ−スチレンスルホン酸などのアニオン性モノマーを繰り返し単位の一つとして含むポリマー、カルボキシエチルセルロースの如き天然ポリマーのアニオン化物などが例示される。
【００１９】
なお、１分子中にカチオン性基とアニオン性基の両方を持つモノマー、いわゆる両性モノマーを繰り返し単位の一つとして含むポリマーもカチオン性ポリマーあるいはアニオン性ポリマーいずれの意味からも本記載のイオン性ポリマーに含まれる。
【００２０】
〔シート状パック用ポリマー複合体〕
本発明のシート状パック用ポリマー複合体において、（ａ）成分の含有率は好ましくは0.1 〜10重量％、より好ましくは0.5 〜６重量％であり、（ｂ）成分の含有率は好ましくは２〜30重量％、より好ましくは５〜15重量％である。
【００２１】
〔シート状パック用ポリマー複合体の製法〕
次の３つのうちいずれの方法でも調製できる。
(1) 水又は水と低級アルコールとの混合物に溶解するポリマー（但しラジカル重合性基を有しないもの）の存在下に、分子中にラジカル重合性基を１個有するモノマーと架橋剤とをラジカル重合させる方法であり、水又は水と低級アルコールとの混合物に溶解するポリマー４〜50重量％、分子中にラジカル重合性基を１個有するモノマー１〜10重量％、架橋剤0.001 〜0.5 重量％、及びラジカル重合開始剤0.001 〜0.1 重量％を含む水あるいは水と低級アルコールとの混合物の溶液を加熱や光照射によって重合させることで達成される。この生成物を通気性基材に積層させるには、この重合前の溶液を通気性基材に含浸させてから重合を起こさせる方法が有効である。
【００２２】
(2) 分子中にラジカル重合性基を１個有するモノマーと架橋剤とをラジカル重合させて得られるポリマーゲルに、新たにラジカル重合性基を１個有するモノマーを吸収させてから再びラジカル重合する方法であり、分子中にラジカル重合性基を１個有するモノマー３〜30重量％、架橋剤0.003 〜0.3 重量％、及びラジカル重合開始剤0.03〜0.3 重量％を含む水あるいは水と低級アルコールとの混合物の溶液を加熱や光照射によって重合反応にかけることで得られるゲルを一旦乾燥し、これに分子中にラジカル重合性基を１個有するモノマー１〜10重量％及びラジカル重合開始剤0.01〜0.1 重量％を含む水あるいは水と低級アルコールとの混合物の溶液を吸収させてから加熱や光照射によって重合させることで達成される。この生成物を通気性基材に積層させるには、この一連の操作を通気性基材に含浸させた状態で行う方法が有効である。
【００２３】
(3) 水又は水と低級アルコールとの混合物に溶解するポリマー（但しラジカル重合性基を有しないもの）と、多糖類及び／又は蛋白質類とを溶解させる方法である。水又は水と低級アルコールとの混合物に溶解するポリマーの水溶液と、多糖類及び／又は蛋白質類の水溶液とを、ポリマーが１〜20重量％、多糖類及び／又は蛋白質類が0.1 〜10重量％になるように50〜95℃で混合し、室温に冷却することによって達成される。この生成物を通気性基材に積層させるには、この混合後の溶液を通気性基材に含浸させた後に室温に冷却する方法が有効である。
【００２４】
〔シート状パック〕
本発明のシート状パック用ポリマー複合体は、そのままシート状パックとして使用できるが、これに様々な成分を目的に応じて含有させることができる。例えば、保湿剤として、エチレングリコール、ポリエチレングリコール、プロピレングリコール、ポリプロピレングリコール、エチレングリコールとプロピレングリコールとの共重合体、１，３−ブチレングリコール、１，４−ブチレングリコール、グリセリン、ポリグリセリン；ソルビトール、マンニトール、キシリトール、マルチトール等の糖アルコール；ガラクトース、グルコース、フルクトース等の単糖類；マルトース、ラクトース等の多糖類などが用いられる。油分（エモリエント成分）として、流動パラフィン、スクワラン、固形パラフィン等の炭化水素；オリーブ油、ホホバ油、月見草油、やし油、綿実油、牛油等の天然油；ミリスチン酸イソプロピル、イソオクタン酸セチル、ネオペンチルグリコールのジカプリン酸エステル、グリセリンのモノ、ジ又はトリパルミチン酸エステル、グリセリンのモノステアリン酸エステル等のエステル油類；環状又は鎖状のポリジメチルシロキサンやポリメチルフェニルシロキサン、アミノ基含有基で変性されたポリジメチルシロキサン、炭素数２以上のアルキル基で変性されたポリジメチルシロキサンなどのシリコーン油；ミリスチン酸、パルミチン酸、ステアリン酸、イソステアリン酸やオレイン酸等の高級脂肪酸などが用いられる。また、ビタミンＣ、プラセンタエキス等の美白成分、グリチルリチン酸塩等の消炎成分、色素、顔料、界面活性剤、防腐剤、殺菌剤などを含有させることができる。
【００２５】
本発明のシート状パックとしては、通気性基材の表面に塗布された形態、又は通気性基材の内部全体に含浸された形態が望ましい。この場合の通気性基材には種々の織布、不織布、編み物、フィルムを使用できるが、連続空孔を有する基材であることが望ましい。この材質には特に制限はないが、綿、麻、羊毛等の天然繊維；レーヨン、アセテート等のセルロース系繊維；ナイロン、ビニロン、ビニリデン、ポリ塩化ビニル、アクリル、ポリエステル、ポリエチレン、ポリプロピレン、ポリウレタン等の合成繊維；その他炭素繊維等の無機繊維を用いうるが、中でもナイロン、ポリエステル、ポリエチレン、ポリプロピレンなどの疎水性繊維が好ましい。これらの繊維は単一物あるいは複数種の混合物の状態で用いられる。
【００２６】
本発明のシート状パックには必要に応じて、使用直前に剥離除去するシート、いわゆる剥離シートを積層しておくことができる。このような剥離シートとしては、ポリエステル、ポリプロピレン、ポリエチレン、ナイロン、シリコーン処理紙等を使用することができる。
【００２７】
本発明のシート状パックにおいて、水溶性あるいは低級アルコール水溶液に可溶性のポリマーが含浸されたポリマーゲルとその他の成分、及び通気性基材とを併せた厚さは、好ましくは70〜10000 μｍ、さらに好ましくは100 〜500 μｍである。
形状については特に制限はなく、使用時に鋏などで適当に切断して適用部位の形状に合わせられるような十分の大きさを備えたものでも良い。全顔、鼻、額、頬、手、足、胴体などの適用部位を想定した場合に適すると考えられる形状に予め裁断して製品化したものであっても良い。
【００２８】
【実施例】
合成例１
撹拌機と窒素導入管の付いたガラス製反応容器にイオン交換水300 ｇを入れ、系内の空気を十分に窒素置換し、撹拌しながら70℃に保った。ここに、事前に窒素でバブルしておいた塩化２−メタクリロイルオキシエチルトリメチルアンモニウムの33.3重量％水溶液300 ｇと、２，２’−アゾビス（２−アミジノプロパン）２塩酸塩の5.00重量％水溶液105 ｇとを別々に同時に２時間かけて滴下した。滴下中も、反応容器内の溶液を70℃に保ち、撹拌し続けた。この溶液を、撹拌を続けながらさらに５時間70℃に保持してから、室温まで冷却した。得られた反応混合物をイオン交換水700 ｇで希釈し、撹拌しているイソプロピルアルコール４kgとイソブチルアルコール４kgとの混合物に開放下で滴下した。得られた沈殿を採取し、50℃で減圧乾燥してポリ塩化２−メタクリロイルオキシエチルトリメチルアンモニウムを168 ｇ得た。プルラン換算の重量平均分子量は94000 、数平均分子量は28000 であった。
【００２９】
なお、ポリマーの重量平均分子量及び数平均分子量はゲル濾過式液体クロマトグラフィーにより下記の条件で求めた。
カラム：昭和電工（株）製 KD-806Mを２本使用
溶離液：50mmol／Ｌ臭化リチウムの N,N−ジメチルホルムアミド溶液
検出器：示差屈折率計
流  速：1.0 ml／分
温  度：40℃
標  準：ポリエチレングリコール
注入濃度：0.20％
注入量：100 μl 。
【００３０】
合成例２
撹拌機と窒素導入管の付いたガラス製反応容器にイオン交換水410 ｇを入れ、系内の空気を十分に窒素置換し、撹拌しながら80℃に保った。ここに、ｐ−スチレンスルホン酸ナトリウム300 ｇとメタクリル酸101.2 ｇとをイオン交換水1200ｇに溶かして事前に窒素バブルしておいたもの、及び２，２’−アゾビス（２−アミジノプロパン）２塩酸塩0.638 ｇを水150 ｇに溶かしたものとを別々に同時に２時間かけて滴下した。滴下中も反応容器内の溶液を80℃に保ち撹拌し続けた。この溶液を、撹拌を続けながらさらに７時間80℃に保持してから、室温まで冷却した。得られた反応混合物をイオン交換水1500ｇで希釈し、撹拌しているエタノール15kgに開放下で滴下した。得られた沈殿を採取し、50℃で減圧乾燥してｐ−スチレンスルホン酸ナトリウム・メタクリル酸共重合体を268 ｇ得た。ポリスチレンスルホン酸ナトリウム換算の重量平均分子量は310000、数平均分子量は57000 であった。
【００３１】
なお、ポリマーの重量平均分子量及び数平均分子量はゲル濾過式液体クロマトグラフィーにより下記の条件で求めた。
カラム：東ソー（株）製TSK G6000PW１本とG3000PW１本とを直列にして使用
溶離液：リン酸二水素カリウムを0.1mol／Ｌ及びリン酸水素二ナトリウムを0.1mol／Ｌ含む水溶液とアセトニトリルとの７／３容量比混合物
検出器：示差屈折率計
流  速：1.0 ml／分
温  度：40℃
標  準：ポリスチレンスルホン酸ナトリウム
注入濃度：0.50％
注入量：200 μl 。
【００３２】
実施例１
合成例１で得たポリ塩化２−メタクリロイルオキシエチルトリメチルアンモニウム10.0ｇ、塩化２−メタクリロイルオキシエチルトリメチルアンモニウム5.00ｇ、ノナエチレングリコールジメタクリレート（新中村化学(株）製ＮＫ−９Ｇ)0.25ｇ、２，２’−アゾビス（２−アミジノプロパン）２塩酸塩0.0065ｇにイオン交換水84.75 ｇを加えて溶解し、窒素でバブルした。この水溶液の一部を乾燥して厚さ１mmのポリマー複合体フィルムとし、25℃、60％RH、24時間乾燥して可視吸光度計にて波長500nm の光の透過度を測定したところ、93％／mmであった。
【００３３】
上記水溶液を縦290mm 、横230mm 、深さ50mmのテフロン製バットに展開し、この液層に縦280mm 、横220mm の編み物（ナイロン素材の12デニール、５フィラメントの繊維からなる空陵率71％、厚さ85μｍのもの）を広げて重ねた。このモノマー水溶液と編み物とを入れたバットを加熱炉に入れ、炉内を水蒸気で飽和させた窒素雰囲気下にして70℃で５時間加熱することで、水膨潤ゲルシートを得た。このゲルシート中の水分量は77重量％であった。こうして調製したシートは、ビーカー中で大過剰の水（例えば水以外の成分が0.2 ｇであるシートに対して50ｇのイオン交換水）と接触させたところ、大きく膨潤はするが基本的に元の形を保っていた。この水膨潤ゲルシートを必要に応じて乾燥あるいは加水して含水量を調整し、30mm×50mmに裁断して評価用シートとした。
【００３４】
実施例２
合成例２で得たｐ−スチレンスルホン酸ナトリウム・メタクリル酸共重合体21ｇ、ｐ−スチレンスルホン酸ナトリウム4.00ｇ、ノナエチレングリコールジメタクリレート（新中村化学（株）製ＮＫ−９Ｇ）0.25ｇ、２，２’−アゾビス（２−アミジノプロパン）２塩酸塩0.0053ｇにイオン交換水74.75 ｇを加えて溶解し、窒素でバブルした。この水溶液の一部を乾燥して厚さ１mmのポリマー複合体フィルムとし、25℃、60％RH、24時間乾燥して可視吸光光度計にて波長500nm の光の透過度を測定したところ、95％／mmであった。
【００３５】
上記水溶液を用い、実施例１と同様の方法により水膨潤ゲルシートを得た。このゲルシート中の水分量は74重量％であった。こうして調製したシートは、ビーカー中で大過剰の水（例えば水以外の成分が0.2 ｇであるシートに対して50ｇのイオン交換水）と接触させたところ、大きく膨潤はするが基本的に元の形を保っていた。この水膨潤ゲルシートから実施例１と同様に評価用シートを作成した。
【００３６】
実施例３
合成例１で得たポリ塩化２−メタクリロイルオキシエチルトリメチルアンモニウム10.0ｇをイオン交換水40ｇに加えて溶解した。これを70℃に加熱したところに、90℃の４重量％寒天水溶液50ｇを混合してよく撹拌した。この水溶液を用い、実施例１と同様の方法により水膨潤ゲルシートを得、評価用シートを作成した。
【００３７】
比較例１
合成例１で得たポリ塩化２−メタクリロイルオキシエチルトリメチルアンモニウムの10重量％水溶液を、縦30mm、横50mmの編み物（ナイロン素材の12デニール、５フィラメントの繊維からなる空陵率71％、厚さ85μｍのもの）に塗布し、繊維から垂れた液を除いて評価用シートとした。
【００３８】
比較例２
塩化２−メタクリロイルオキシエチルトリメチルアンモニウム5.00ｇ、ノナエチレングリコールジメタクリレート（新中村化学（株）製ＮＫ−９Ｇ）0.25ｇ、２，２’−アゾビス（２−アミジノプロパン）２塩酸塩0.0065ｇにイオン交換水84.75 ｇを加えて溶解し、窒素でバブルした。この水溶液を用い、実施例１と同様の方法により水膨潤ゲルシートを得、評価用シートを作成した。
【００３９】
比較例３
合成例２で得たｐ−スチレンスルホン酸ナトリウム・メタクリル酸共重合体の10重量％水溶液を縦30mm、横50mmの編み物（ナイロン素材の12デニール、５フィラメントの繊維からなる空陵率71％、厚さ85μｍのもの）に塗工し、繊維から垂れた液を除いて評価用シートとした。
【００４０】
比較例４
ｐ−スチレンスルホン酸ナトリウム4.00ｇ、ノナエチレングリコールジメタクリレート（新中村化学（株）製ＮＫ−９Ｇ）0.25ｇ、２，２’−アゾビス（２−アミジノプロパン）２塩酸塩0.0053ｇにイオン交換水74.75 ｇを加えて溶解し、窒素でバブルした。この水溶液を用い、実施例１と同様の方法により水膨潤ゲルシートを得、評価用シートを作成した。
【００４１】
試験例
上記実施例及び比較例で調製した評価用シートを鼻に貼付し、23℃・55％RHの環境下で30分間乾燥した後、剥がして下記方法で貼付時の使い易さ、乾燥中の快適性、剥離後のシートに見られる除去された角栓の数について評価した。結果を表１に示す。
【００４２】
＜評価方法＞
評価は５人の専門パネラーにより下記基準で判定を行い、○に３点、△に２点、×に１点を与え、５人の平均値の小数点以下を四捨五入し、３点を○、２点を△、１点を×として評価した。
【００４３】
・貼付時の使い易さ
○：液垂れがなく、快適に貼付できる
△：やや液垂れがあり、貼付しにくい
×：液垂れがひどく、貼付時に不快である
乾燥中の快適性
○：乾燥の初めから終わりまで液垂れがなく、快適に乾燥できる
△：乾燥の初めにやや液垂れがあり、快適に乾燥できるとは言えない
×：乾燥の初めから中盤にかけて液垂れがひどく、乾燥中不快である
剥離後のシートに見られる除去された角栓の数
○：多くの角栓が取れている様子がわかる
△：角栓が僅かに取れている様子がわかる
×：角栓が取れているようには見えない
【００４４】
【表１】
0003816229.tif 000002
【００４５】
【発明の効果】
本発明によれば、貼付時に使い易く、乾燥中に快適であり、乾燥し剥離した時に汚垢・角栓が十分除去されるシート状パックを提供することができる。